(57)【特許請求の範囲】
【請求項１】
シクロペンタジエンのオリゴマー、有機ゲル化剤、及び有機ゲル化剤の分散剤からなり、
有機ゲル化剤がソルビトールと芳香族アルデヒドの縮合物であり、
有機ゲル化剤の分散剤が下記式で定義されるＨＬＢ値として４．０２〜９．０のＨＬＢ値を有するポリオキシエチレンポリオキシプロピレンブロック共重合体である、
血清又は血漿分離用組成物。
ＨＬＢ値＝０．０９８×（下記の測定方法で測定されるブロック共重合体の曇点）＋４．０２
上記曇点の測定方法は、上記ブロック共重合体０．５ｇを９８％エチルアルコール水溶液５ｍｌに溶解し、２５℃に保ちつつ攪拌しながら２％フェノール水溶液で滴定し、溶液の混濁をもって終点とする。そして、滴定に要した２％フェノール水溶液のｍｌ数を曇点とする。
【請求項２】
シクロペンタジエンのオリゴマー、有機ゲル化剤、及び有機ゲル化剤の分散剤からなり、
有機ゲル化剤がソルビトールと芳香族アルデヒドの縮合物であり、
有機ゲル化剤の分散剤が請求項１記載の式で定義されるＨＬＢ値として４．０２〜９．０のＨＬＢ値を有するポリオキシエチレンポリオキシプロピレンブロック共重合体と、２個のメチル基と炭素数１０以上のアルキル基を有する第３級アミン化合物とからなり、
第３級アミン化合物の量がシクロペンタジエンオリゴマー１００重量部に対して０．０３〜０．５重量部の範囲にある、
血清又は血漿分離用組成物。
【請求項３】
シクロペンタジエンのオリゴマー、粘度低下剤、有機ゲル化剤、及び有機ゲル化剤の分散剤からなり、
シクロペンタジエンのオリゴマーが軟化点７０〜１４０℃、及び１８０℃での溶融粘度３０〜５００センチポイズを有し、
粘度低下剤がフタル酸エステルであり、
有機ゲル化剤がソルビトールと芳香族アルデヒドの縮合物であり、
有機ゲル化剤の分散剤が請求項１記載の式で定義されるＨＬＢ値として４．０２〜９．０のＨＬＢ値を有するポリオキシエチレンポリオキシプロピレンブロック共重合体、１−メチル−２−ピロリドン及びこれらの混合物よりなる群から選ばれたものである、
血清又は血漿分離用組成物。
【請求項４】
粘度低下剤の量がシクロペンタジエンオリゴマー１００重量部に対して３０〜１３０重量部の範囲にある、請求項３記載の組成物。
【請求項５】
シクロペンタジエンのオリゴマー、粘度低下剤、有機ゲル化剤、有機ゲル化剤の分散剤、及び比重調整剤からなり、
シクロペンタジエンのオリゴマーが軟化点７０〜１４０℃、及び１８０℃での溶融粘度３０〜５００センチポイズを有し、
粘度低下剤がフタル酸エステルであり、
有機ゲル化剤がソルビトールと芳香族アルデヒドの縮合物であり、
有機ゲル化剤の分散剤が請求項１記載の式で定義されるＨＬＢ値として４．０２〜９．０のＨＬＢ値を有するポリオキシエチレンポリオキシプロピレンブロック共重合体、１−メチル−２−ピロリドン及びこれらの混合物よりなる群から選ばれたものであり、
比重調整剤が塩化パラフィンであり、
シクロペンタジエンオリゴマー１００重量部に対して粘度低下剤の割合が３０〜１３０重量部、比重調整剤の割合が１〜１００重量部の範囲にある、
血清又は血漿分離用組成物。
【請求項６】
シクロペンタジエンのオリゴマー、相溶化剤、粘度低下剤、有機ゲル化剤、及び有機ゲル化剤の分散剤からなり、
シクロペンタジエンのオリゴマーが軟化点７０〜１４０℃、及び１８０℃での溶融粘度３０〜５００センチポイズを有し、
相溶化剤が低分子量スチレン系熱可塑性樹脂であり、
粘度低下剤がフタル酸エステルであり、
有機ゲル化剤がソルビトールと芳香族アルデヒドの縮合物であり、
有機ゲル化剤の分散剤が請求項１記載の式で定義されるＨＬＢ値として４．０２〜９．０のＨＬＢ値を有するポリオキシエチレンポリオキシプロピレンブロック共重合体、１−メチル−２−ピロリドン及びこれらの混合物よりなる群から選ばれたものであり、
相溶化剤の量がシクロペンタジエンオリゴマー１００重量部に対して０．１〜１５重量部の範囲にある、
血清又は血漿分離用組成物。
【請求項７】
シクロペンタジエンのオリゴマー、粘度低下剤、有機ゲル化剤、及び有機ゲル化剤の分散剤からなり、
シクロペンタジエンのオリゴマーが軟化点７０〜１４０℃、及び１８０℃での溶融粘度３０〜５００センチポイズを有し、
粘度低下剤がフタル酸エステルであり、
有機ゲル化剤がソルビトールと芳香族アルデヒドの縮合物であり、
有機ゲル化剤の分散剤がＮ，Ｎ−ジメチルアセトアミド、Ｎ，Ｎ−ジメチルホルムアミド及びこれらの混合物よりなる群から選ばれたものであり、
有機ゲル化剤の分散剤の量がシクロペンタジエンオリゴマー１００重量部に対して０．０１〜０．４重量部の範囲にある、
血清又は血漿分離用組成物。
【請求項８】
主剤及び有機ゲル化剤からなり、
主剤が請求項１記載の式で定義されるＨＬＢ値として４．０２〜９．０のＨＬＢ値を有するポリオキシエチレンポリオキシプロピレンブロック共重合体であり、
有機ゲル化剤がソルビトールと芳香族アルデヒドの縮合物である、
血清又は血漿分離用組成物。
【発明の詳細な説明】
【０００１】
【発明の属する技術分野】
本発明は、血液成分の比重差を利用して遠心分離を行うのに用いられる血清又は血漿分離用組成物に関する。
【０００２】
【従来の技術】
従来、チクソトロピー性を有する血清又は血漿分離用組成物、例えばシリコーンとシリカとからなる混合物を採血管内底部に予め収容した血液検査用容器が知られている（特開昭５１−８３６５４号）。この採血管内に血液を採取し、適当時間静置後遠心分離を行うと、その遠心力によってゲル状の血清又は血漿分離用組成物は流動性を有するようになる。また、ゲル状の血清又は血漿分離用組成物は血清又は血漿成分の比重と血餅又は血球成分のそれとの中間比重を有するため、採取した血液中を管底部から次第に上昇し、血清又は血漿層と血餅又は血球層との中間に位置するようになり、血清又は血漿成分と血餅又は血球成分とを分離することができる。このように血餅又は血球成分から分離された血清又は血漿成分は、採血管から容易に取り出されて各種の検査に付すことができ、また他の容器に移すことなく保存することもできる。
【０００３】
このようなチクソトロピー性の血清又は血漿分離用組成物の主成分としては、上記のシリコーンの他に、α−オレフィン−マレイン酸ジエステル共重合体（特開昭５６−１６６９５６号、特開平２−１６８１５９号）、ポリエステル系重合体（特開昭６１−２３３３６８号）、アクリル系重合体（特開昭５３−４２２８３号）、塩素化ポリブテン（特開昭５７−９７１８号）、シクロペンタジエン樹脂（特開平１−２９５１６３号）、シクロペンタジエン樹脂に水酸基、エステル基、エーテル基、エポキシ基等を導入したシクロペンタジエン樹脂の変性物（特開平２−９５２５７号）等が知られており、こうした主成分に、シリカのように比重調整剤として働くと同時にチクソトロピー性を付与するゲル化剤としても働く無機充填剤や、プロピレングリコールやエチレンジアミンのような分子の両末端に極性基を有する物質（以上特開平１−２９５１６３号）、ソルビトールと芳香族アルデヒドとの縮合物（特開平２−１６８１５９号）のような有機ゲル化剤が必要に応じて配合されている。
【０００４】
しかしながら、シリコーンは無機充填剤との相溶性に乏しく、また放射線（γ線、電子線など）滅菌により硬化反応が生じるため現在ではほとんど使われておらず、またα−オレフィン−マレイン酸ジエステル共重合体、ポリエステル系重合体、アクリル系重合体、シクロペンタジエン樹脂の変性物等のように極性基を有するものは、血液中の臨床検査対象項目の測定には比較的影響が少ないが、血中薬物濃度（例えば、抗てんかん薬であるフェノバルビタール、カルバマゼピン、フェニトイン等）の測定には影響を及ぼすことが多い。
【０００５】
他方、塩素化ポリブテンを使用したものでは、使用後焼却廃棄する際に、塩素ガスを発生させるため、焼却炉を損傷したり、環境に悪影響を及ぼすといった問題点があった。
【０００６】
このような欠点を有しない血清又は血漿分離用組成物として、特開平４−２０３９６５号公報には、シクロペンタジエンのオリゴマーと、有機ゲル化剤としてソルビトールと芳香族アルデヒドとの縮合物とからなるものが提案されている。この血清又は血漿分離用組成物は上記従来技術の問題を解決したものであるが、有機ゲル化剤の分散剤として、ジメチルスルホオキシド（以下、ＤＭＳＯと略記する）又はＮ，Ｎ−ジメチルアセトアミド（以下、ＤＭＡと略記する）が使用されており、ＤＭＳＯを含む組成物においては、放射線（γ線、電子線など）滅菌を行うと、ＤＭＳＯの分解により、硫化ジメチルが生成し、悪臭が発生するという問題があり、ＤＭＡを含むものにおいては、ＤＭＡが血液との接触により溶血を起こすことがあり、血液中の特定の生化学検査項目の測定において正しい測定値を与えないことがあるという問題があった。
【０００７】
また、この血清又は血漿分離用組成物は、保存中に該組成物から油状成分が分離する（以下、この現象を相分離という）ことがあるという問題があった。この油状成分は、上記組成物中のシクロペンタジエンのオリゴマーに含まれる低分子量成分であり、この成分と有機ゲル化剤および／または比重調整剤として添加されるシリカとの相溶性が低いことが相分離の原因である。この相分離が起こると、上記組成物を収容した採血管を横倒ししたり、転倒させたりしたときに、油状成分が管壁や栓体に付着してしまい、この採血管を使用して採血し血清又は血漿を血餅又は血球から遠心分離などによって分離した際に、油状成分が血清又は血漿層に浮遊し、その結果、血清又は血漿に含まれる成分の検査の際に、該成分が検査機器の血清又は血漿の採取針に詰まったり、検査値に影響を与えたりする。さらに、相分離が起こると、該組成物の均質性を損ない、隔壁安定性を低下させるという問題も招いた。
【０００８】
また、シクロペンタジエンのオリゴマー、有機ゲル化剤及び有機ゲル化剤の分散剤からなる血清又は血漿分離用組成物を採血管の底部に収容し、該採血管を横に倒して保存（以下、横倒し保存という）しておくと該組成物が流れを生ずる（以下、これを「流れ」という）場合があった。この流れが発生すると、該組成物が採血管の側壁に展延する。この採血管に採血後、遠心分離をすると該組成物が管底から浮上して、血清層又は血漿層と血餅層又は血球層との中間に位置して形成される隔壁が十分な厚みを持たなくなり、血餅の膨張などにより該隔壁の破壊が発生する。流れ発生の原因は、該組成物のチクソトロピー性の不足にあり、これは上記有機ゲル化剤の量を増やすことにより解消する。しかしながら、有機ゲル化剤の量を増やすと、経時的にチクソトロピー性の増大が起こり、遠心分離時の反転性が悪くなり、最悪の場合には、反転しなくなることがあった。
【０００９】
【発明が解決しようとする課題】
本発明は上記問題点を解決するものであり、その目的の１つは、放射線滅菌により悪臭を発生せず、溶血等に起因する血清又は血漿の生化学検査値への影響がなく、成分の相分離を起こさず、かつ従来技術と同等の良好な血清又は血漿分離性、保存安定性等を有する血清又は血漿分離用組成物を提供することにある。
【００１０】
また、本発明のもう１つの目的は、上記に加え、横倒し保存中の流れが少なく、且つ経時的な反転性の悪化が生じ難い血清又は血漿分離用組成物を提供することにある。
【００１１】
【課題を解決するための手段】
本発明は、上記目的を達成すべくなされたものであり、下記の幾つかの組成物を提供する。
【００１２】
シクロペンタジエンのオリゴマー、有機ゲル化剤、及び有機ゲル化剤の分散剤からなり、
有機ゲル化剤がソルビトールと芳香族アルデヒドの縮合物であり、
有機ゲル化剤の分散剤が下記式で定義されるＨＬＢ値として４．０２〜９．０のＨＬＢ値を有するポリオキシエチレンポリオキシプロピレンブロック共重合体である、
血清又は血漿分離用組成物（以下、第１組成物という）。
ＨＬＢ値＝０．０９８×（下記の測定方法で測定されるブロック共重合体の曇点）＋４．０２
上記曇点の測定方法は、上記ブロック共重合体０．５ｇを９８％エチルアルコール水溶液５ｍｌに溶解し、２５℃に保ちつつ攪拌しながら２％フェノール水溶液で滴定し、溶液の混濁をもって終点とする。そして、滴定に要した２％フェノール水溶液のｍｌ数を曇点とする。
【００１３】
シクロペンタジエンのオリゴマー、有機ゲル化剤、及び有機ゲル化剤の分散剤からなり、
有機ゲル化剤がソルビトールと芳香族アルデヒドの縮合物であり、
有機ゲル化剤の分散剤が第１組成物に記載の式で定義されるＨＬＢ値として４．０２〜９．０のＨＬＢ値を有するポリオキシエチレンポリオキシプロピレンブロック共重合体と、２個のメチル基と炭素数１０以上のアルキル基を有する第３級アミン化合物とからなり、
第３級アミン化合物の量がシクロペンタジエンオリゴマー１００重量部に対して０．０３〜０．５重量部の範囲にある、
血清又は血漿分離用組成物（以下、第２組成物という）。
【００１４】
シクロペンタジエンのオリゴマー、粘度低下剤、有機ゲル化剤、及び有機ゲル化剤の分散剤からなり、
シクロペンタジエンのオリゴマーが軟化点７０〜１４０℃、及び１８０℃での溶融粘度３０〜５００センチポイズを有し、
粘度低下剤がフタル酸エステルであり、
有機ゲル化剤がソルビトールと芳香族アルデヒドの縮合物であり、
有機ゲル化剤の分散剤が第１組成物に記載の式で定義されるＨＬＢ値として４．０２〜９．０のＨＬＢ値を有するポリオキシエチレンポリオキシプロピレンブロック共重合体、１−メチル−２−ピロリドン及びこれらの混合物よりなる群から選ばれたものである、
血清又は血漿分離用組成物（以下、第３組成物という）。
【００１５】
シクロペンタジエンのオリゴマー、粘度低下剤、有機ゲル化剤、有機ゲル化剤の分散剤、及び比重調整剤からなり、
シクロペンタジエンのオリゴマーが軟化点７０〜１４０℃、及び１８０℃での溶融粘度３０〜５００センチポイズを有し、
粘度低下剤がフタル酸エステルであり、
有機ゲル化剤がソルビトールと芳香族アルデヒドの縮合物であり、
有機ゲル化剤の分散剤が第１組成物に記載の式で定義されるＨＬＢ値として４．０２〜９．０のＨＬＢ値を有するポリオキシエチレンポリオキシプロピレンブロック共重合体、１−メチル−２−ピロリドン及びこれらの混合物よりなる群から選ばれたものであり、
比重調整剤が塩化パラフィンであり、
シクロペンタジエンオリゴマー１００重量部に対して粘度低下剤の割合が３０〜１３０重量部、比重調整剤の割合が１〜１００重量部の範囲にある、
血清又は血漿分離用組成物（以下、第４組成物という）。
【００１６】
シクロペンタジエンのオリゴマー、相溶化剤、粘度低下剤、有機ゲル化剤、及び有機ゲル化剤の分散剤からなり、
シクロペンタジエンのオリゴマーが軟化点７０〜１４０℃、及び１８０℃での溶融粘度３０〜５００センチポイズを有し、
相溶化剤が低分子量スチレン系熱可塑性樹脂であり、
粘度低下剤がフタル酸エステルであり、
有機ゲル化剤がソルビトールと芳香族アルデヒドの縮合物であり、
有機ゲル化剤の分散剤が第１組成物に記載の式で定義されるＨＬＢ値として４．０２〜９．０のＨＬＢ値を有するポリオキシエチレンポリオキシプロピレンブロック共重合体、１−メチル−２−ピロリドン及びこれらの混合物よりなる群から選ばれたものであり、
相溶化剤の量がシクロペンタジエンオリゴマー１００重量部に対して０．１〜１５重量部の範囲にある、
血清又は血漿分離用組成物（以下、第５組成物という）。
【００１７】
シクロペンタジエンのオリゴマー、粘度低下剤、有機ゲル化剤、及び有機ゲル化剤の分散剤からなり、
シクロペンタジエンのオリゴマーが軟化点７０〜１４０℃、及び１８０℃での溶融粘度３０〜５００センチポイズを有し、
粘度低下剤がフタル酸エステルであり、
有機ゲル化剤がソルビトールと芳香族アルデヒドの縮合物であり、
有機ゲル化剤の分散剤がＮ，Ｎ−ジメチルアセトアミド、Ｎ，Ｎ−ジメチルホルムアミド及びこれらの混合物よりなる群から選ばれたものであり、
有機ゲル化剤の分散剤の量がシクロペンタジエンオリゴマー１００重量部に対して０．０１〜０．４重量部の範囲にある、
血清又は血漿分離用組成物（以下、第６組成物という）。
【００１８】
主剤及び有機ゲル化剤からなり、
主剤が第１組成物に記載の式で定義されるＨＬＢ値として４．０２〜９．０のＨＬＢ値を有するポリオキシエチレンポリオキシプロピレンブロック共重合体であり、
有機ゲル化剤がソルビトールと芳香族アルデヒドの縮合物である、
血清又は血漿分離用組成物（以下、第７組成物という）。
【００１９】
【発明の実施の形態】
上記第１〜第７組成物を個々に詳しく説明する。
【００２０】
第１組成物
まず、シクロペンタジエンのオリゴマー、有機ゲル化剤、及び有機ゲル化剤の分散剤からなる第１組成物について、説明をする。
【００２１】
・シクロペンタジエンのオリゴマー
第１組成物に用いられるシクロペンタジエンのオリゴマーには、シクロペンタジエンが多量体化されたオリゴマー、及びシクロペンタジエンが二量化されたジシクロペンタジエンが多量体化されたオリゴマーが含まれる。上記オリゴマーは、シクロペンタジエン又はジシクロペンタジエンを、例えば、ディールスアルダー反応等を利用して多量体化することにより製造され得る。これはジシクロペンタジエン樹脂（ＤＣＰＤ樹脂）と呼ばれることもある。なお、上記オリゴマーを第１組成物の成分として使用する際には、該オリゴマーを水素添加して残存する二重結合を飽和させておくのが好ましい。上記オリゴマーは、重合開始剤由来の極性残基を微量含有する場合があるが、分子中に殆ど極性基を有しないので、血液中の生体成分や薬物の吸着を起こさない。
【００２２】
また、上記オリゴマーは、通常のオレフィン又はα−オレフィン系重合体と異なり、比重１．０以上のものが比較的容易に得られる。これは、重合体分子が密にパッキングしているからであり、１００℃における蒸発減量が殆どない。従って、このシクロペンタジエンのオリゴマーを血清又は血漿分離用組成物に使用すると、揮発成分による血液凝固の遅延や、血餅の採血管壁付着等の問題がなく、また、悪臭も発生しない。
【００２３】
上記オリゴマーの２５℃における比重は、１．００〜１．１０が好ましく、血清又は血漿と血餅又は血球との中間の値である１．０２〜１．０８がより好ましい。比重がこの範囲を外れると、該組成物の比重を好適な範囲に調整し難くなる。上記範囲の比重を有するオリゴマーは、重合条件等を選ぶことにより容易に得ることができる。
【００２４】
・有機ゲル化剤
第１組成物に使用される有機ゲル化剤は、ソルビトールと芳香族アルデヒドの縮合物である。有機ゲル化剤の例としては、ジベンジリデンソルビトール、トリベンジリデンソルビトール、メチル置換ジベンジリデンソルビトール等がある。これらの中でもシクロペンタジエンのオリゴマーと配合された際に、該組成物へのチクソトロピー性の付与の点からジベンジリデンソルビトールが特に好ましい。
【００２５】
上記ゲル化剤は、吸水性や水溶性を有しないため、長時間の間、血液検体と接触しても該組成物が吸水白濁することがなく、また、血液検体が上記ゲル化剤によって吸水されて濃縮されることもない。加えて、上記ゲル化剤は疎水基（ベンジル基）と親水基（水酸基）の両方を有するので、疎水性化合物に対しても親水性の化合物に対しても相溶性があり、これらのものと配合されても相分離を起こし難い。
【００２６】
配合物に良好なチクソトロピー性を発現させるには、極性基を有しないか、又は極性基含有量が少ない疎水性の媒体に有機ゲル化剤を分散させることが好ましく、この点から疎水性の媒体として上記シクロペンタジエンのオリゴマーが好適に用いられる。
【００２７】
有機ゲル化剤の量は、少なすぎると該組成物のチクソトロピー性が不足し保存中に該組成物が流れ易くなり、該組成物の使用時に隔壁が破壊され易くなり、多すぎると、該組成物のチクソトロピー性が過大になり、遠心分離しても隔壁が形成され難くなるので、シクロペンタジエンのオリゴマー１００重量部に対して、０．０２〜３重量部が好ましく、０．０２〜１重量部がより好ましい。
【００２８】
・有機ゲル化剤の分散剤
第１組成物に用いられる有機ゲル化剤の分散剤は、所定のＨＬＢ値を有するポリオキシエチレンポリオキシプロピレンブロック共重合体である。
【００２９】
上記ブロック共重合体のＨＬＢ値は、小さすぎると有機ゲル化剤が上記ブロック共重合体中に十分に分散できなくなり該組成物のチクソトロピー性が不足し、隔壁安定性が低下し、大きすぎると疎水性が不足し、該組成物の使用時に血液に溶けて血液を溶血させ赤血球中の成分が血清又は血漿に混入するため正確な生化学検体結果を与えなくなるので、４．０２〜９．０、好ましくは４．０２〜６．０の範囲にある。
【００３０】
なお、ＨＬＢ値は、親水性部−疎水性部の構造をとる一般的な非イオン性界面活性剤の親水性と疎水性の程度を表す指標として従来から用いられているものであり、Ｇｒｉｆｆｉｎの式により定義されているが、該組成物に使用されるブロック共重合体のように、親水性部−疎水性部−親水性部の構造をとるものにあっては、この式を適用することができないので、本発明でいうＨＬＢ値は、前記の経験式で定義されるものを指すものである。
【００３２】
上記ブロック共重合体は、多数のメーカーから種々のグレードで上市されているが、上記のＨＬＢ値が４．０２〜９．０のものであれば特に限定されず、いずれも使用可能である。
【００３３】
有機ゲル化剤の分散剤の量は、少なすぎると有機ゲル化剤の分散性が低下し該組成物のチクソトロピー性が不十分となり、多すぎると該組成物の粘度が低下し、またシクロペンタジエンのオリゴマーとの相溶性が低下して該組成物のチクソトロピー性が低下するので、シクロペンタジエンのオリゴマー１００重量部に対して、０．１〜１５重量部が好ましく、０．１〜５重量部がより好ましい。
【００３４】
・比重調整剤
第１組成物には、必要に応じて、比重調整剤を添加して血清又は血漿分離用組成物の比重を所望の比重に調整してもよい。このような比重調整剤としては、シリカ、ベントナイト、酸化チタンのような無機質粉末、又はポリスチレン、ポリウレタンのようなポリマー微粉末等が挙げられる。上記比重調整剤の平均粒径は、該組成物中への混合、分散の容易性の点から５００μｍ以下が好ましい。
【００３５】
比重調整剤の量は、多すぎるとシクロペンタジエンのオリゴマーと比重調整剤との比重差が大きいため、両者の分離が起こり易くなるので、上記オリゴマー１００重量部に対して、好ましくは５０重量部以下、より好ましくは１０重量部以下の範囲である。
【００３６】
・粘度低下剤
第１組成物には、必要に応じて、粘度を調整するためにさらに粘度低下剤を添加してもよい。粘度低下剤としては、血液成分又は血液凝固に影響しなければ特に限定されないが、例えば、フタル酸エステル又は安息香酸エステル等が好適である。
【００３７】
粘度低下剤の量は、多すぎると該オリゴマーとシクロペンタジエンのオリゴマーとの比重差が大きいため、両者の分離が起こり易くなるので、該オリゴマー１００重量部に対して、好ましくは５０重量部以下、より好ましくは１０重量部以下の範囲である。
【００３８】
・組成物の好適比重
第１組成物の比重は、血清又は血漿と、血餅又は血球の中間の比重であることが好ましく、具体的には、２５℃において１．０３〜１．０８の範囲が好ましく、より好ましくは１．０４〜１．０６の範囲である。
【００３９】
・組成物の好適粘度
第１組成物の粘度は、通常の遠心分離操作によって、該組成物を血清層又は血漿層と、血餅層又は血球層の中間部に位置させる点や、採血管等の血液検査容器への収容作業のし易さの点から、２５℃において好ましくは５〜１００万センチポイズ、より好ましくは６〜５０万センチポイズである。
【００４０】
・使用方法
第１組成物を使用するには、真空タイプ又は非真空タイプの採血管として用いられる有底管状容器に、予め該組成物を収容しておくのが一般的である。そして、該組成物が収納された有底管状容器に所定の方法によって、採取した血液を注入、遠心分離操作を行うと、比重の相違により血液成分が血清又は血漿と血餅又は血中固形分（血球など）とに分離し、上部に位置する血清又は血漿部分と、下部に位置する血餅部分又は血中固形分との間に、該組成物が両者を隔てる隔壁として介在し、分離剤としての役割を果たす。
【００４１】
第２組成物
ついで、シクロペンタジエンのオリゴマー、有機ゲル化剤、及び有機ゲル化剤の分散剤からなる第２組成物について、説明をする。
【００４２】
・有機ゲル化剤の分散剤
第２組成物に用いられる有機ゲル化剤の分散剤は、第１組成物に記載の式で定義されるＨＬＢ値として４．０２〜９．０のＨＬＢ値を有するポリオキシエチレンポリオキシプロピレンブロック共重合体、及び２個のメチル基と炭素数１０以上のアルキル基を有する第３級アミンからなるものである。
【００４３】
上記ブロック共重合体及びその量は第１組成物の説明の項で述べたものと同じであってよい。
【００４４】
上記第３級アミンは、２個のメチル基と炭素数１０以上のアルキル基を有する第３級アミンである。メチル基が１個であると、得られる組成物に流れが生じるので、その添加効果が十分でない。上記アルキル基の炭素数が９以下であると、第３級アミンとシクロペンタジエンのオリゴマーとの相溶性が低下するので、その添加効果が十分でない。このような第３級アミンの例としては、ドデシルジメチルアミン、テトラデシルジメチルアミン、ヘキサデシルジメチルアミンなどが挙げられる。
【００４５】
上記第３級アミンの量は、少なすぎると該組成物の流れが発生し易くなり、多すぎると該組成物のチクソトロピー性が増大しすぎ反転性が悪くなるので、シクロペンタジエンのオリゴマー１００重量部に対して、０．０３〜０．５重量部であり、好ましくは０．０５〜０．３重量部である。
【００４６】
・第２組成物のその他の必須成分であるシクロペンタジエンのオリゴマー、及び有機ゲル化剤、第２組成物の任意付加成分である比重調整剤及び粘度低下剤、並びにこれらの量、さらには好適比重、好適粘度及び使用方法は、第１組成物の説明の項で述べたものと同じであってよい。
【００４７】
第３組成物
シクロペンタジエンのオリゴマー、粘度低下剤、有機ゲル化剤、及び有機ゲル化剤からなる第３組成物について、説明をする。
【００４８】
・シクロペンタジエンのオリゴマー
第３組成物に用いられるシクロペンタジエンのオリゴマーは、第１組成物のオリゴマーであって、かつ、軟化点が７０〜１４０℃、及び１８０℃での溶融粘度が３０〜５００センチポイズであるものである。
【００４９】
上記オリゴマーの軟化点は、低すぎると該組成物の相分離が発生し易くなり、高すぎると溶融し難くなり、該組成物の製造が難しくなるので、７０〜１４０℃であり、好ましくは８０〜１１０℃である。なお、この軟化点とは、ＪＩＳ  Ｋ６８６３−１９９４「ホットメルト接着剤の軟化点試験方法」によって測定される軟化点を差す。
【００５０】
上記オリゴマーの１８０℃における溶融粘度は、低すぎると該組成物の粘度が不足し、高すぎると該組成物の低温での粘度が高くなり該組成物を使用し難くなるので、３０〜５００センチポイズであり、好ましくは１００〜５００センチポイズである。なお、この溶融粘度とは、ＪＩＳ  Ｋ  ６８６２−１９８４「ホットメルト接着剤の溶融粘度試験方法」中のＡ法を用い、ブルックフィールド社製、Ｂ型粘度計によりＡ−１型ローターを用いて測定される溶融粘度を差す。
【００５１】
第３組成物に用いられるシクロペンタジエンのオリゴマーとしては、下記のような物性を有するものが特に好ましい。
【００５２】
比重
２５℃における比重（硫酸銅溶液を用いた浮沈法試験による）が１．０２〜１．１０、好ましくは１．０３〜１．０９であるもの。比重が上記範囲を逸脱すると、組成物の比重を好適に調整し難くなる場合がある。
【００５３】
分子量
ＧＰＣ法による分子量分布が数平均分子量で２００〜５００、好ましくは３００〜４５０であり、重量平均分子量で６００〜９００、好ましくは７００〜８５０であるもの。分子量が上記範囲の下限未満であると低分子量画分が実質的に含有され、相分離が発生し易くなり、上限を越えると樹脂の粘度が上昇し、粘度低下剤の効果が得られ難いことがある。
【００５４】
ガラス転移点
ＤＳＣ法によるガラス転移点が５０〜９０℃、好ましくは６０〜８０℃であるもの。ガラス転移点が上記範囲の下限未満であると低分子量画分が実質的に含有され、相分離が発生し易くなり、上記範囲の上限を越えると樹脂の粘度が上昇し、粘度低下剤の効果が得られ難いことがある。
【００５５】
減量開始温度
ＴＧ法による減量開始温度が１００〜４００℃、好ましくは１２０〜３５０℃であるもの。この減量開始温度が上記範囲の下限未満であると低分子量画分が実質的に含有され、相分離が発生し易くなり、上記範囲の上限を越えると樹脂の粘度が上昇し、粘度低下剤の効果が得られ難いことがある。
【００５６】
・粘度低下剤
第３組成物に用いられる粘度低下剤は、シクロペンタジエンのオリゴマーとの相溶性に優れる点からフタル酸エステルである。上記フタル酸エステルとしては、フタル酸のジエステルが好ましい。上記ジエステルとしては、２つのエステル基を形成するアルコール残基のうち少なくとも一方が炭素数６以上のものが好ましい。両方の炭素数が５以下であるジエステルはシクロペンタジエンのオリゴマーとの相溶性が低下する傾向がある。また、２つのエステル基を形成するアルコール残基のそれぞれの炭素数は、大きすぎると該組成物の比重を好適な範囲に調整し難くなるので、１１以下が好ましい。
【００５７】
第３組成物に用いられる粘度低下剤としては、フタル酸ブチルペンチル、フタル酸ジペンチル、フタル酸ブチルヘキシル、フタル酸ブチルヘプチル、フタル酸ジヘキシル、フタル酸ペンチルヘプチル、フタル酸ブチルノニル、フタル酸ペンチルオクチル、フタル酸ヘキシルヘプチル、フタル酸ジヘプチル、フタル酸ヘプチルオクチル、フタル酸ジオクチル、フタル酸ジ−２−エチルヘキシル、フタル酸オクチルノニル、フタル酸ジイソノニル、フタル酸オクチルデシル、フタル酸ジイソデシル、フタル酸デシルウンデシル、フタル酸ジウンデシル、フタル酸ブチルベンジルが例示される。
【００５８】
特に好ましい粘度低下剤は、２つのエステル基を形成するアルコール残基の各炭素数が９〜１１のフタル酸ジエステルである。該組成物の比重調整の観点では、フタル酸ジ−２−エチルヘキシル、及びフタル酸ジオクチルが最も好適である。
【００５９】
第３組成物に用いられる粘度低下剤の量は、少なすぎると該組成物の粘度が高くなり該組成物を使用し難くなり、多すぎると該組成物の粘度が低下し該組成物を使用し難くなったり、該組成物の比重調整が難しくなったりするので、シクロペンタジエンのオリゴマー１００重量部に対して、好ましくは３０〜１３０重量部であり、より好ましくは５０〜１００重量部である。
【００６０】
・有機ゲル化剤の分散剤
第３組成物に用いられる有機ゲル化剤の分散剤は、第１組成物に記載の式で定義されるＨＬＢ値として４．０２〜９．０のＨＬＢ値を有するポリオキシエチレンポリオキシプロピレンブロック共重合体、１−メチル−２−ピロリドン及びこれらの混合物よりなる群から選ばれたものである。
【００６１】
上記ポリオキシエチレンポリオキシプロピレンブロック共重合体及びその量は、第１組成物の説明の項で述べたものと同じであってよい。
【００６２】
１−メチル−２−ピロリドンは、有機ゲル化剤を良好に溶解する点、血液と反応して溶血反応を起こさない点、及び放射線の照射により分解して悪臭を発生させない点等から好適に使用される。
【００６３】
上記１−メチル−２−ピロリドンの量は、少なすぎると有機ゲル化剤の分散性が低下し該組成物のチクソトロピー性が不十分となり、多すぎると溶血反応を引き起こすので、シクロペンタジエンのオリゴマー１００重量部に対して、０．０５〜５重量部が好ましく、０．０５〜３重量部がより好ましい。
【００６４】
・第３組成物のその他の必須成分である有機ゲル化剤、及び、第３組成物の任意付加成分である比重調整剤及び粘度低下剤、並びにこれらの量、さらには好適比重、好適粘度及び使用方法は、第１組成物の項で説明したものと同じであってよい。
【００６５】
第４組成物
シクロペンタジエンのオリゴマー、粘度低下剤、有機ゲル化剤、有機ゲル化剤の分散剤、及び比重調整剤からなる第４組成物について、説明をする。
【００６６】
・比重調整剤
第４組成物に用いられる比重調整剤は、塩化パラフィンである。これは化学的に不活性であり、水に不溶、無臭、無害であるので、血清又は血漿分離用組成物の成分として好適である。
【００６７】
塩化パラフィンには塩素化度４０％、４５％、５０％、６５％及び７０％のものがあり、何れも使用可能である。塩化パラフィンの２５℃での比重は１．１５〜１．７０であり、比重調整剤として好適である。
【００６８】
比重調整剤の量は、多すぎるとシクロペンタジエンのオリゴマーと比重調整剤との比重差が大きいため、両者の分離が起こり易くなり、また少なすぎると比重調整作用が十分発揮されないので、上記オリゴマー１００重量部に対して、１〜１００重量部、好ましくは５〜６０重量部である。
【００６９】
・第４組成物のその他の必須成分であるシクロペンタジエンのオリゴマー、粘度低下剤、有機ゲル化剤、有機ゲル化剤の分散剤、並びにこれらの量、さらには好適比重、好適粘度及び使用方法は、第３組成物の説明の項で述べたものと同じであってよい。
【００７０】
第５組成物
シクロペンタジエンのオリゴマー、相溶化剤、粘度低下剤、有機ゲル化剤、及び有機ゲル化剤の分散剤からなる第５組成物について、説明をする。
【００７１】
・相溶化剤
第５組成物に用いられる相溶化剤は、低分子量スチレン系熱可塑性樹脂、たとえば低分子量ポリスチレンである。ＪＩＳ  Ｋ  ６８６３−１９９４による軟化点が１３０〜１８０℃であり、浮沈法による２５℃での比重が１．０３〜１．０７であり、ＧＣＰ法による数平均分子量が３４，０００〜４６，０００であり、ＧＣＰ法による重量平均分子量が６９，０００〜９１，０００である低分子量スチレン系熱可塑性樹脂が好ましい。相溶化剤の量は、少なすぎると相溶化効果が不足し相分離が発生し、多すぎると組成物の粘度が大きくなり反転しなくなるので、シクロペンタジエンのオリゴマー１００重量部に対し０．１〜１５重量部、好ましくは０．５〜１０重量部の範囲にある。
【００７２】
・第５組成物のその他の必須成分であるシクロペンタジエンのオリゴマー、粘度低下剤、有機ゲル化剤、有機ゲル化剤の分散剤、及び、第５組成物の任意付加成分である比重調整剤、並びにこれらの量、さらには好適比重、好適粘度及び使用方法は、第４組成物の説明の項で述べたものと同じであってよい。
【００７３】
第６組成物
シクロペンタジエンのオリゴマー、粘度低下剤、有機ゲル化剤、及び有機ゲル化剤の分散剤からなる第６組成物について、説明をする。
【００７４】
・有機ゲル化剤の分散剤
第６組成物に用いられる有機ゲル化剤の分散剤は、Ｎ，Ｎ−ジメチルアセトアミド（以下、ＤＭＡと略記する）、Ｎ，Ｎ−ジメチルホルムアミド（ＤＭＦ）及びこれらの混合物よりなる群から選ばれたものである。
【００７５】
第６組成物の有機ゲル化剤の分散剤の量は、少なすぎると有機ゲル化剤の分散効果が十分発揮されず、有機ゲル化剤のチクソトロピー性が発揮されず隔壁が安定性に欠け、多すぎると採血時に該組成物と接触した血液が溶血し、検査値に悪影響を及ぼするので、シクロペンタジエンのオリゴマー１００重量部に対し０．０１〜０．４重量部であり、好ましくは０．０５〜０．４重量部である。
【００７６】
・第６組成物のその他の必須成分であるシクロペンタジエンのオリゴマー、粘度低下剤、有機ゲル化剤、及び、第６組成物の任意付加成分である比重調整剤、並びにこれらの量、さらには好適比重、好適粘度及び使用方法は、第４組成物の説明の項で述べたものと同じであってよい。
【００７７】
第７組成物
最後に、主剤及び有機ゲル化剤からなる第７組成物について、説明をする。
【００７８】
第７組成物において、主剤として用いられる、所定のＨＬＢ値を有するポリオキシエチレンポリオキシプロピレンブロック共重合体は、第１組成物において有機ゲル化剤の分散剤として用いられるものと同じであってよい。
【００７９】
また、有機ゲル化剤も、第１組成物の説明の項で述べたものと同じであってよい。
【００８０】
上記有機ゲル化剤の量は、少なすぎると該組成物のチクソトロピー性が不足し保存中に該組成物が流れ易くなり、該組成物の使用時に隔壁が破壊され易くなり、多すぎると該組成物のチクソトロピー性が過大になり、遠心分離しても隔壁が形成され難くなるので、ポリオキシエチレンポリオキシプロピレンブロック共重合体１００重量部に対して、５〜１００重量部が好ましく、２０〜７０重量部がより好ましい。
【００８１】
第７組成物においても、必要に応じて、比重調整剤及び／又は粘度低下剤を添加してもよい。
【００８２】
比重調整剤及び粘度低下剤の量は、多すぎると上記分散剤と比重調整剤との比重差が大きいため、両者の分離が起こり易くなるので、上記ブロック共重合体１００重量部に対して、好ましくは４０重量部以下、より好ましくは２０重量部以下である。
【００８３】
・第７組成物の好適比重、好適粘度及び使用方法は、第１組成物の説明の項で述べたものと同じであってよい。
【００８４】
（作用）
本発明組成物は以上の通り構成されているので、つぎのような作用を生じる。
・第１〜５組成物の作用
シクロペンタジエンのオリゴマーと、有機ゲル化剤としてソルビトール及び芳香族アルデヒドの縮合物とからなる従来の血清又は血漿分離用組成物は、有機ゲル化剤をＤＭＳＯ又はＤＭＡのような有機溶媒に一旦溶解させた後、シクロペンタジエンのオリゴマーと無機質微粉末（気相法による微粉末シリカ等）の均質な混合物に配合することによって、調製されていた。
【００８５】
しかしながら、上記のような有機溶媒は該組成物中に残留し、放射線を照射されると分解して悪臭の発生原因になったり、又は血液に作用して溶血を引き起こしたりして生化学検査値に異常をもたらすことがあった。
【００８６】
本発明による第１〜５組成物では、有機ゲル化剤の分散剤として特定のポリオキシエチレンポリオキシプロピレンブロック共重合体を用いるので、ＤＭＳＯ又はＤＭＡのような有機溶媒は必要なく、したがって放射線の照射によって悪臭物質を生じない。また、該分散剤自体は、上記有機溶媒と異なり、有機ゲル化剤や微粉末シリカと共に、水素結合に関与することができ、従来に比べさらに良好なチクソトロピー性を得ることができる。加えて、該分散剤は、疎水性高分子化合物であるから、血液、血清、及び血漿に一部が溶解して溶血などを生じさせないという利点もある。
【００８７】
・第２組成物の作用
本発明組成物は保存安定性に優れているが、それでも長期間保存すると、有機ゲル化剤のシクロペンタジエンのオリゴマー中への分散が徐々に進行するため、チクソトロピー性の経時亢進が発生し易くなる。
【００８８】
第２組成物では、分散剤としてポリオキシエチレンポリオキシプロピレンブロック共重合体と第３級アミンが共同して作用することにより、有機ゲル化剤を短時間でシクロペンタジエンのオリゴマー中に均一に分散させるため、チクソトロピー性の経時亢進による反転性不良の発生が防止されると共に、流れも防止される。
【００８９】
・第３〜６組成物の作用
シクロペンタジエンのオリゴマーと有機ゲル化剤などを含む従来の血清又は血漿分離用組成物において、相分離した油状成分は、主に、該組成物中のシクロペンタジエンのオリゴマーに含まれる低分子量成分であり、これに、粘度低下剤、有機ゲル化剤などが一部混入している。
【００９０】
第３〜６組成物においては、シクロペンタジエンのオリゴマーとして、低分子量成分の含量が非常に少ないものを用いるので成分の相分離が起こり難い。このシクロペンタジエンのオリゴマーは、常温で固体であるが、これに粘度低下剤が添加されることにより、常温で流動性を有するようになる。この粘度低下剤を含むシクロペンタジエンのオリゴマーに、上記特定の有機ゲル化剤、上記特定の分散剤、及び必要に応じて比重調整剤が添加されることにより得られる第３〜６組成物は、チクソトロピー性及び比重が血清又は血漿分離用組成物として好適な範囲にあり、かつ実質上、相分離を起こさない。
【００９１】
・第５組成物の作用
シクロペンタジエンのオリゴマーとして、特定の軟化点及び特定の溶融粘度を有するものを用いれば実質上の相分離は起きないが、ごく微量には粘度低下剤が分離する場合もありうる。特に、従来の採血管よりも長い有効期間を保証する場合には相分離が起きる可能性がある。
【００９２】
第５組成物では、相溶化剤を添加することによってオリゴマーと粘度低下剤の相溶性を高め、相分離をほぼ完全に解消できる。
【００９３】
・第６組成物の作用
従来の組成物では有機ゲル化剤の分散剤として有効な量のＤＭＡ及び／又はＤＭＦを添加すると溶血が発生していた。
【００９４】
第６組成物では、特定の軟化点及び特定の溶融粘度を有するシクロペンタジエンのオリゴマーと粘度低下剤を用い、かつ有機ゲル化剤と有機ゲル化剤の分散剤としてＤＭＡ及び／又はＤＭＦを添加することによって、従来の組成物よりも少量のＤＭＡ及び／又はＤＭＦで同等の分散効果を得ることができる。その結果、分散剤濃度の低下によって溶血を引き起こすことがない。
【００９５】
・第７組成物の作用
上記従来技術においては、チクソトロピー性の発現は、有機ゲル化剤とシリカの水素結合による網目構造によってなされており、主剤であるシクロペンタジエンのオリゴマーはこれに関与していない。
【００９６】
一方、第７組成物では、チクソトロピー性の発現は、有機ゲル化剤単一の水素結合による網目構造によってなされているので、従来の組成物のように網目構造が経時的に変化することがなく、相分離が一層起こり難い。
【００９７】
上記従来技術においては、組成物に添加されたシリカはシクロペンタジエンのオリゴマー中に一旦分散された後、再凝集する傾向があり、この過程で、シリカと有機ゲル化剤の網目構造から低分子量成分が押し出され、相分離が助長される傾向がある。
【００９８】
第７組成物では、チクソトロピー性の付与には主として有機ゲル化剤が関与しているので、比重調整剤として若干のシリカを使用した場合、シリカの再凝集が起こっても、相分離が助長されることがない。
【００９９】
また、ポリオキシエチレンポリオキシプロピレンブロック共重合体は、非イオン性界面活性剤であり、有機ゲル化剤を均質に分散し、良好なチクソトロピー性を発現させる。加えて、そのＨＬＢ値は４．０２〜９．０であって一般的な非イオン性界面活性剤に比して疎水性が極めて高いので、これは血液と殆ど相溶せず、従って血液の生化学検査値に悪影響を与えない。
【０１００】
さらに、ポリオキシエチレンポリオキシプロピレンブロック共重合体は、従来技術のシクロペンタジエンのオリゴマーに比して、粘度の温度依存性が低い。従って第７組成物の温度依存性も従来技術に比して十分小さく、従来問題であった、低温遠心分離時の血清または血漿の分離不良も起こり難い。
【０１０１】
【実施例】
つぎに、本発明を具体的に説明するために本願発明の実施例及びこれとの比較を示すための比較例をいくつか挙げ、さらに得られた組成物の性能を評価した。
【０１０２】
各実施例において、▲１▼はシクロペンタジエンのオリゴマー、▲２▼は粘度低下剤、▲３▼は有機ゲル化剤、▲４▼は有機ゲル化剤の分散剤（第７組成物に対応する実施例１９及び比較例１９〜２０においては主剤）、▲５▼は比重調整剤、及び▲６▼は相溶化剤を意味する。
【０１０３】
また、比重の測定は約２５℃の恒温室で硫酸銅比重液を用いた浮沈法で行い、粘度の測定はブルックフィールドＥ型粘度計を用い回転数１．０ｒｐｍで測定温度２５℃で行った。
【０１０４】
なお、実施例１と２及び比較例１〜５は第１組成物に対応し、実施例３及び比較例６〜８は第２組成物に対応し、実施例４〜８及び比較例９は第３組成物に対応し、実施例９〜１３及び比較例１０〜１４は第４組成物に対応し、実施例１４と１５及び比較例１５と１６は第５組成物に対応し、実施例１６〜１８及び比較例１７と１８は第６組成物に対応し、実施例１９及び比較例１９と２０は第７組成物に対応する。
【０１０５】
組成物の配合成分として使用した材料は以下の通りである。
【０１０６】
▲１▼シクロペンタジエンのオリゴマー
・ジシクロペンタジエンのオリゴマーＡ：シクロペンタジエン樹脂の水素添加物、エクソン化学社製、ＥＣＲ−３２７Ｓ、比重１．０４
・ジシクロペンタジエンのオリゴマーＢ：日本ゼオン社製、ＬＬ１０１、比重１．０４
・シクロペンタジエンのオリゴマーＣ：トーネックス社製、ＫＲ２４２、軟化点１０６℃、１８０℃の溶融粘度３２０センチポイズ、比重１．０７、数平均分子量約４００、重量平均分子量約８００、ガラス転移点約７５℃、減量開始温度約２００℃
・シクロペンタジエンのオリゴマーＤ：トーネックス社製、ＫＲ２４０、軟化点８５℃、１８０℃の溶融粘度７２センチポイズ、比重１．０７３、数平均分子量約３５０、重量平均分子量約７５０、ガラス転移点約６５℃、減量開始温度約１３０℃。
【０１０７】
▲２▼粘度低下剤
・粘度低下剤Ａ：アルコール残基が炭素数９〜１１のアルキル基であるフタル酸ジエステル、三菱ガス化学社製、ＰＬ−２００
・フタル酸ジ−２−エチルヘキシル：積水化学工業社製、ＤＯＰ。
【０１０８】
▲３▼有機ゲル化剤
・ジベンジリデンソルビトール：新日本理化社製、ゲルオールＤ。
【０１０９】
▲４▼有機ゲル化剤の分散剤
・有機ゲル化剤の分散剤Ａ：ポリオキシエチレンポリオキシプロピレンブロック共重合体（旭電化工業社製、アデカプルロニックＬ−１２１、ＨＬＢ値  ５．１）
・有機ゲル化剤の分散剤Ｂ：ポリオキシエチレンポリオキシプロピレンブロック共重合体（旭電化社製、アデカプルロニックＬ−４４、ＨＬＢ値９．５）
・１−メチル−２−ピロリドン：和光純薬社製
・ＤＭＳＯ：和光純薬社製
・ＤＭＡ：和光純薬社製
・ＤＭＦ：和光純薬社製
・ヘキサデシルジメチルアミン：日本油脂社製、ニッサン３級アミンＰＢ。
【０１１０】
▲５▼比重調整剤
・微粉末シリカＡ：気相法による微粉末シリカ、トクヤマ社製、ＤＭ−３０Ｓ
・微粉末シリカＢ：気相法による微粉末シリカ、日本アエロジル社製、アエロジルＲ−８１２
・酸化チタン：安原産業社製、タイペークＡ−１００
・塩化パラフィンＡ：和光純薬社製、塩素化度４０％
・塩化パラフィンＢ：和光純薬社製、塩素化度７０％。
【０１１１】
▲６▼相溶化剤
・低分子量スチレン系熱可塑性樹脂：大日本インキ化学社製、ディックエラスチレン＃２００。
【０１１２】
なお、各性能試験においてｎは繰返し回数を意味する。
【０１１３】
実施例１
▲１▼ジシクロペンタジエンのオリゴマーＡ              １００重量部
▲２▼粘度低下剤Ａ                                  ５．４０重量部
▲３▼ジベンジリデンソルビトール                    ０．１３重量部
▲４▼有機ゲル化剤の分散剤Ａ                        ０．５２重量部
▲５▼微粉末シリカＢ                                ２．３０重量部
これらを減圧下に１時間混練し、組成物を調製した。この組成物の比重は１．０５、２５℃における粘度は約１４万センチポイズであった。
【０１１４】
実施例２
実施例１と同様にして得られた組成物を後述する試験に供した。
【０１１５】
比較例１
成分▲４▼として、有機ゲル化剤の分散剤Ａの代わりにＤＭＳＯを０．５２重量部用いた点を除いて、実施例１と同様にして、組成物を調製した。
【０１１６】
比較例２
比較例１と同様にして得られた組成物を後述する試験に供した。
【０１１７】
比較例３
成分▲４▼として、有機ゲル化剤の分散剤Ａの代わりにＤＭＡを０．５２重量部用いた点を除いて、実施例１と同様にして、組成物を調製した。
【０１１８】
比較例４
比較例３と同様にして得られた組成物を後述する試験に供した。
【０１１９】
比較例５
成分▲４▼として、有機ゲル化剤の分散剤Ａの代わりに有機ゲル化剤の分散剤Ｂ０．５２重量部を用いた点を除いて、実施例１と同様にして、組成物を調製した。性能評価
実施例１及び比較例１、３及び５で得られた血清又は血漿分離用組成物を対象に、下記の項目について、性能を評価した。
【０１２０】
まず、市販の１０ｍｌ容のポリエチレンテレフタレート製の採血管の底部に組成物を約１．２ｇ収容し、採血管の内部を７００ｍｍＨｇの真空度に保ちながら口部をブチルゴムからなる栓体で密栓した。このようにして作製した血液検査容器を以下の試験に供した。
【０１２１】
１）放射線照射試験（ｎ＝５０）
線量が２５±７ｋグレイのコバルト６０由来γ線を照射した。照射後、開栓し臭いを嗅ぎ、悪臭の有無を官能評価した。
【０１２２】
２）反転性試験及び隔壁安定性試験（ｎ＝１０）
血液検査容器にウサギ新鮮血４ｍｌを分注し、血液の凝固完了を確認した後、１５℃で１３００Ｇ、１０分間の条件で遠心分離を行い、血清分離用組成物が試験管の底部から浮上して血清と血餅の中間に隔壁を形成したかどうか（反転性試験）を観察し、隔壁の厚みを測定した。
【０１２３】
また、遠心分離後の血液検査容器を水平に２週間静置し、上記隔壁の流れ（変形）の有無を観察（隔壁安定性試験）した。
【０１２４】
３）生化学検査値の測定（ｎ＝３）
血液検査容器にウサギ新鮮血４ｍｌを分注し、血液の凝固完了を確認した後、１５℃で１３００Ｇ、１０分間の条件で遠心分離を行い、分離された血清層を分取した。得られた血清中に油状成分は認められなかった。この血清を用いて、下記３項目について、生化学検査を行った。対照試験としては、上記分離用組成物を収容しない点を除いて上記と同様の方法で作製した血液検査容器を用いて分取した血清を試験した（分析依頼先：福山臨床検査センター）。
【０１２５】
項目ａ：乳酸脱水素酵素
項目ｂ：クレアチンフォスフォキナーゼ
項目ｃ：ヒドロキシ酪酸脱水素酵素
【０１２６】
実施例２及び比較例２と４で得られた血清又は血漿分離用組成物については、１）放射線照射試験において線量が２０±１０ｋグレイの加速電子線を照射した点を除いて、実施例１の組成物の試験と同様にして試験を行った。
【０１２７】
以上の試験結果を表１にまとめて示す。
【０１２８】
【表１】
0003593215.tif 000002
【０１２９】
表１中、悪臭は硫化ジメチルの悪臭が認められた場合に「あり」とし、悪臭が認められなかった場合に「なし」とした。隔壁厚みは、通常５ｍｍ以上であれば良好である。隔壁の流れについては、この流れがあると隔壁安定性が不足し、遠心分離後の血液検査容器をそのまま保存すると、すでに分離した血清層に血餅層が再び侵入してくる。流れ「なし」とは隔壁が安定しており、流れが起きる恐れがないことを意味する。生化学検査では、対照値に対する測定値の比率（測定値／対照値）は、一般に０．９０〜１．１０の範囲であれば、臨床検査上は支障がない。
【０１３０】
実施例１と２の組成物を用いて得られた血清中の成分の測定値は、いずれの項目でも、対照試験の測定値と同等であり、該組成物が生化学検査に悪影響を及ぼさないことが分かった。比較例１〜５の組成物を用いて得られた血清中の成分の測定値は、いずれの項目でも、対照試験の測定値より高い値を示し、正しい測定値を与えなかった。
【０１３１】
実施例３
▲１▼ジシクロペンタジエンのオリゴマーＢ              １００重量部
▲２▼粘度低下剤Ａ                                  ６．００重量部
▲３▼ジベンジリデンソルビトール                    ０．８２重量部
▲４▼有機ゲル化剤の分散剤Ａ                        ０．８２重量部
▲４▼ヘキサデシルジメチルアミン                    ０．２２重量部
▲５▼微粉末シリカＡ                                １．９８重量部
これらを減圧下に１時間混練し、組成物を調製した。この組成物の比重は１．０５、２５℃における粘度は約２５万センチポイズであった。
【０１３２】
比較例６
成分▲４▼ヘキサデシルジメチルアミンの量を０．０２重量部に変え、かつ、成分▲２▼粘度低下剤Ａの量を６．１８重量部に変えた点を除いて、実施例３と同様にして、組成物を調製した。この組成物の比重は１．０５、２５℃における粘度は約２０万センチポイズであった。
【０１３３】
比較例７
成分▲４▼ヘキサデシルジメチルアミンの量を０．６６重量部に変え、かつ、成分▲２▼粘度低下剤Ａの量を５．５５重量部に変えた点を除いて、実施例３と同様にして、組成物を調製した。この組成物の比重は１．０５、２５℃における粘度は約４０万センチポイズであった。
【０１３４】
比較例８
▲１▼ジシクロペンタジエンのオリゴマーＢ                １００重量部
▲２▼粘度低下剤Ａ                                  ６．２０重量部
▲３▼ジベンジリデンソルビトール                    ０．８２重量部
▲４▼ＤＭＳＯ                                      ０．８２重量部
▲５▼微粉末シリカＡ                                １．９８重量部
これらを減圧下に１時間混練し、組成物を調製した。この組成物の比重は１．０５、２５℃における粘度は約２０万センチポイズであった。
【０１３５】
性能評価
実施例３及び比較例６〜８で得られた血清又は血漿分離用組成物を対象に、下記の項目について、性能を評価した。
【０１３６】
実施例１の組成物の試験と同様にして組成物から血液検査容器を作製し、以下の試験に供した。
【０１３７】
１）流れ試験（ｎ＝５）
血液検査容器を６０℃で水平に保持し、７日間静置した後、試験前の組成物と管内面の接点から、試験後の組成物の流れの先端までの距離を測定した。
【０１３８】
２）反転性試験及び隔壁安定性試験（ｎ＝５）
実施例１の組成物の試験と同様にして組成物の反転性試験及び隔壁安定性試験を行った。
【０１３９】
以上の試験結果を表２にまとめて示す。
【０１４０】
【表２】
0003593215.tif 000003
【０１４１】
表２中、隔壁厚みは、通常５ｍｍ以上であれば良好である。流れは１０ｍｍ以下であれば良好である。隔壁安定性は、静置２週間後でも隔壁が変形しなかった場合に「良好」とし、静置２週間後、隔壁が破壊しもしくは隔壁が形成されず、血清と血餅の分離が不可能であった場合に「不良」とした。
【０１４２】
実施例４
▲１▼シクロペンタジエンのオリゴマーＣ                  １００重量部
▲２▼粘度低下剤Ａ                                    ６６．６重量部
▲３▼ジベンジリデンソルビトール                        ０．１重量部
▲４▼有機ゲル化剤の分散剤Ａ                            ０．１重量部
▲４▼１−メチル−２−ピロリドン                        ０．３重量部
▲５▼微粉末シリカＡ                                    ５．９重量部
成分▲１▼を１３０℃で加熱溶融し、この溶融物に成分▲２▼〜▲４▼を添加し、３０分間混練した。常温に冷却後、ここへ成分▲５▼を添加し、真空下で３０分間混練して組成物を得た。得られた組成物の２５℃での比重は１．０５、２５℃における粘度は約１６万センチポイズであった。
【０１４３】
実施例５
成分▲４▼の使用量を０．４重量部に変え、１−メチル−２−ピロリドンを使用しなかったこと以外は、実施例４と同様に配合して組成物を得た。得られた組成物の２５℃での比重は１．０５、２５℃における粘度は約１６万センチポイズであった。
【０１４４】
実施例６
成分▲４▼を使用せず、１−メチル−２−ピロリドンの使用量を０．４重量部としたこと以外は、実施例４と同様に配合して組成物を得た。得られた組成物の２５℃での比重は１．０５、２５℃における粘度は約１６万センチポイズであった。
【０１４５】
実施例７
▲１▼シクロペンタジエンのオリゴマーＤ                １００重量部
▲２▼粘度低下剤Ａ                                  ５５．６重量部
▲３▼ジベンジリデンソルビトール                      ０．１重量部
▲４▼１−メチル−２−ピロリドン                      ０．４重量部
▲５▼微粉末シリカＡ                                  ５．９重量部
上記成分を用いた点を除いて、実施例４と同様にして、組成物を調製した。
【０１４６】
。得られた組成物の２５℃での比重は１．０５、２５℃における粘度は約１６万センチポイズであった。
【０１４７】
実施例８
▲１▼シクロペンタジエンのオリゴマーＣ                １００重量部
▲２▼フタル酸ジ−２−エチルヘキシル              ９３．２０重量部
▲３▼ジベンジリデンソルビトール                    ０．１２重量部
▲４▼１−メチル−２−ピロリドン                    ０．４８重量部
▲５▼微粉末シリカＡ                                ６．２０重量部
上記成分を用いた点を除いて、実施例４と同様にして、組成物を調製した。得られた組成物の２５℃での比重は１．０５、２５℃における粘度は約１６万センチポイズであった。
【０１４８】
比較例９
▲１▼ジシクロペンタジエンのオリゴマーＢ            １００重量部
▲２▼粘度低下剤Ａ                                ６．２０重量部
▲３▼ジベンジリデンソルビトール                  ０．８２重量部
▲４▼ＤＭＳＯ                                    ０．８２重量部
▲５▼微粉末シリカＡ                              １．９８重量部
成分▲１▼〜▲５▼を常温にて真空下で６０分間混練して、組成物を得た。得られた組成物の２５℃での比重は１．０５、２５℃における粘度は約２０万センチポイズであった。
【０１４９】
性能評価
実施例４〜８及び比較例９で得られた血清又は血漿分離用組成物を対象に、下記の項目について、性能を評価した。
【０１５０】
実施例１の組成物の試験と同様にして組成物から血液検査容器を作製し、以下の試験に供した。
【０１５１】
１）相分離試験（ｎ＝５）
血液検査容器の口部を下向きにして傾斜角度４５度の斜面に血液検査容器を保持し、６０℃で２４時間静置した後、組成物から油状成分が分離（相分離）するか否かを調べた。
【０１５２】
２）反転性試験及び隔壁安定性試験（ｎ＝５）
実施例１の組成物の試験と同様にして試験を行った。また、遠心分離後の血清相に、該組成物の相分離によると考えられる油滴が存在するか否かを観察した。
【０１５３】
以上の試験結果を表３にまとめて示す。
【０１５４】
【表３】
0003593215.tif 000004
【０１５５】
表３中、相分離は、組成物から油状成分が分離しなかった場合に「なし」とし、分離した場合に「あり」とした。反転性は、組成物が血清層と血餅層の中間に位置して隔壁を形成し、隔壁が厚み約７ｍｍで良好な分離像を与えた場合に「良好」とし、そうでない場合に「不良」とした。油滴が発生しなかった場合に油滴「あり」とし、油滴が発生し溶血性試験ができなかった場合、油滴「あり」とした。また、隔壁安定性の評価基準は表２についての基準と同じである。
【０１５６】
上記反転性試験で形成された隔壁の厚みはいずれも約７ｍｍであった。反転性試験で実施例４〜８の組成物は良好な分離像を与えたが、比較例組成物は油滴を生じた。
【０１５７】
実施例９
▲１▼シクロペンタジエンのオリゴマーＣ          １００重量部
▲２▼フタル酸ジ−２−エチルヘキシル              ７５重量部
▲３▼ジベンジリデンソルビトール              ０．２４重量部
▲４▼有機ゲル化剤の分散剤Ａ                  ０．２４重量部
▲４▼１−メチル−２−ピロリドン              ０．７２重量部
▲５▼塩化パラフィンＡ                            ２５重量部
成分▲１▼を１３０℃で加熱溶融し、この溶融物に残りの全成分を添加した後、全体を３０分間混練し、組成物を調製した。この組成物の２５℃での比重は１．０４、粘度は約１２万センチポイズであった。
【０１５８】
実施例１０
▲１▼シクロペンタジエンのオリゴマーＣ          １００重量部
▲２▼フタル酸ジ−２−エチルヘキシル              ７０重量部
▲３▼ジベンジリデンソルビトール              ０．２７重量部
▲４▼有機ゲル化剤の分散剤Ａ                  ０．２７重量部
▲４▼１−メチル−２−ピロリドン              ０．８０重量部
▲５▼塩化パラフィンＡ                            ５０重量部
上記成分を用いた点を除いて、実施例９と同様にして、組成物を調製した。この組成物の２５℃での比重は１．０５、粘度は約１３万センチポイズであった。
【０１５９】
実施例１１
▲１▼シクロペンタジエンのオリゴマーＣ          １００重量部
▲２▼フタル酸ジ−２−エチルヘキシル              ５０重量部
▲３▼ジベンジリデンソルビトール                ０．２重量部
▲４▼有機ゲル化剤の分散剤Ａ                    ０．２重量部
▲４▼１−メチル−２−ピロリドン                ０．６重量部
▲５▼塩化パラフィンＡ                            ５０重量部
上記成分を用いた点を除いて、実施例９と同様にして、組成物を調製した。この組成物の２５℃での比重は１．０６、粘度は約１４万センチポイズであった。
【０１６０】
実施例１２
▲１▼シクロペンタジエンのオリゴマーＣ          １００重量部
▲２▼粘度低下剤Ａ                              １００重量部
▲３▼ジベンジリデンソルビトール              ０．２４重量部
▲４▼有機ゲル化剤の分散剤Ａ                  ０．２４重量部
▲４▼１−メチル−２−ピロリドン              ０．７２重量部
▲５▼塩化パラフィンＢ                            １０重量部
上記成分を用いた点を除いて、実施例９と同様にして、組成物を調製した。この組成物の２５℃での比重は１．０５、粘度は約１２万センチポイズであった。
【０１６１】
実施例１３
▲１▼シクロペンタジエンのオリゴマーＣ          １００重量部
▲２▼フタル酸ジ−２−エチルヘキシル            １００重量部
▲３▼ジベンジリデンソルビトール              ０．５１重量部
▲４▼１−メチル−２−ピロリドン              ２．０２重量部
▲５▼塩化パラフィンＡ                            ５０重量部
上記成分を用いた点を除いて、実施例９と同様にして、組成物を調製した。この組成物の２５℃での比重は１．０４、粘度は約１２万センチポイズであった。
【０１６２】
比較例１０
▲１▼ジシクロペンタジエンのオリゴマーＢ        １００重量部
▲２▼粘度低下剤Ａ                            ６．２０重量部
▲３▼ジベンジリデンソルビトール              ０．８２重量部
▲４▼ＤＭＳＯ                                ０．８２重量部
▲５▼微粉末シリカＡ                          １．９８重量部
上記成分▲１▼〜▲５▼を常温の真空下で１時間混練し、組成物を調製した。この組成物の２５℃での比重は１．０５、粘度は約２０万センチポイズであった。
【０１６３】
比較例１１
▲１▼シクロペンタジエンのオリゴマーＣ          １００重量部
▲２▼フタル酸ジ−２−エチルヘキシル              ２０重量部
▲３▼ジベンジリデンソルビトール              ０．０７重量部
▲４▼１−メチル−２−ピロリドン              ０．２９重量部
▲５▼塩化パラフィンＡ                            ２５重量部
上記成分を用いた点を除いて、実施例９と同様にして、組成物を調製した。この組成物の２５℃での比重は１．０７、粘度は約４０万センチポイズであった。
【０１６４】
比較例１２
▲１▼シクロペンタジエンのオリゴマーＣ          １００重量部
▲２▼フタル酸ジ−２−エチルヘキシル            １４０重量部
▲３▼ジベンジリデンソルビトール              ０．１３重量部
▲４▼１−メチル−２−ピロリドン                ０．５重量部
▲５▼塩化パラフィンＡ                            ２５重量部
上記成分を用いた点を除いて、実施例９と同様にして、組成物を調製した。この組成物の２５℃での比重は１．０２、粘度は約５万センチポイズであった。
【０１６５】
比較例１３
▲１▼シクロペンタジエンのオリゴマーＣ          １００重量部
▲２▼粘度低下剤Ａ                                ８０重量部
▲３▼ジベンジリデンソルビトール              ０．２４重量部
▲４▼有機ゲル化剤の分散剤Ａ                  ０．２４重量部
▲４▼１−メチル−２−ピロリドン              ０．７２重量部
▲５▼塩化パラフィンＢ                          ０．５重量部
上記成分を用いた点を除いて、実施例９と同様にして、組成物を調製した。この組成物の２５℃での比重は１．０２、粘度は約１１万センチポイズであった。
【０１６６】
比較例１４
▲１▼シクロペンタジエンのオリゴマーＣ          １００重量部
▲２▼フタル酸ジ−２−エチルヘキシル              １０重量部
▲３▼ジベンジリデンソルビトール              ０．２７重量部
▲４▼有機ゲル化剤の分散剤Ａ                  ０．２７重量部
▲４▼１−メチル−２−ピロリドン              ０．８０重量部
▲５▼塩化パラフィンＡ                          １２０重量部
上記成分を用いた点を除いて、実施例９と同様にして、組成物を調製した。この組成物の２５℃での比重は１．１１、粘度は約１９万センチポイズであった。
【０１６７】
性能評価
実施例９〜１３及び比較例１０〜１４で得られた血清又は血漿分離用組成物を対象に、下記の項目について、性能を評価した。
【０１６８】
実施例１の組成物の試験と同様にして組成物から血液検査容器を作製し、以下の試験に供した。
【０１６９】
１）相分離試験（ｎ＝１０）
実施例４の組成物の試験と同様にして試験を行った。
【０１７０】
２）反転性試験及び隔壁安定性試験（ｎ＝１０）
実施例４の組成物の試験と同様にして試験を行った。
【０１７１】
３）放射線照射試験（ｎ＝５０）
実施例２の組成物の試験と同様にして試験を行った。
【０１７２】
４）溶血性試験（ｎ＝３）
上記２）の試験に供した後の血液検査容器から血清層を分取し、この血清中のヘモグロビン（Ｈｂ）を測定した（分析依頼先：福山臨床検査センター）。
【０１７３】
以上の試験結果を表４にまとめて示す。
【０１７４】
【表４】
0003593215.tif 000005
【０１７５】
表４中、溶血性試験で血清中Ｈｂ濃度が５ｍｇ／ｄｌ以上であれば溶血と見なした。相分離、反転性、油滴及び隔壁安定性の基準は、表３についての基準と同じであり、悪臭の基準は、表１についての基準と同じである。
【０１７６】
実施例１４
▲１▼シクロペンタジエンのオリゴマーＣ          １００重量部
▲２▼粘度低下剤Ａ                                ７３重量部
▲３▼ジベンジリデンソルビトール                ０．１重量部
▲４▼１−メチル−２−ピロリドン                ０．４重量部
▲５▼微粉末シリカＡ                            ６．６重量部
▲６▼低分子量スチレン系熱可塑性樹脂            ９．５重量部
上記成分を用いた点を除いて、実施例９と同様にして、組成物を調製した。この組成物の２５℃での比重は１．０５、粘度は約２５万センチポイズであった。
【０１７７】
実施例１５
▲１▼シクロペンタジエンのオリゴマーＣ          １００重量部
▲２▼粘度低下剤Ａ                                ６７重量部
▲３▼ジベンジリデンソルビトール              ０．０９重量部
▲４▼１−メチル−２−ピロリドン              ０．３５重量部
▲５▼微粉末シリカＡ                            ６．１重量部
▲６▼低分子量スチレン系熱可塑性樹脂            ０．９重量部
上記成分を用いた点を除いて、実施例９と同様にして、組成物を調製した。この組成物の２５℃での比重は１．０５、粘度は約１５万センチポイズであった。
【０１７８】
比較例１５
▲１▼シクロペンタジエンのオリゴマーＣ          １００重量部
▲２▼粘度低下剤Ａ                                ６７重量部
▲３▼ジベンジリデンソルビトール              ０．０９重量部
▲４▼１−メチル−２−ピロリドン              ０．３５重量部
▲５▼微粉末シリカＡ                            ６．１重量部
上記成分を用いた点を除いて、実施例９と同様にして、組成物を調製した。この組成物の２５℃での比重は１．０５、粘度は約１２万センチポイズであった。
【０１７９】
比較例１６
▲１▼シクロペンタジエンのオリゴマーＣ          １００重量部
▲２▼粘度低下剤Ａ                                ７９重量部
▲３▼ジベンジリデンソルビトール                ０．１重量部
▲４▼１−メチル−２−ピロリドン                ０．４重量部
▲５▼微粉末シリカＡ                            ７．２重量部
▲６▼低分子量スチレン系熱可塑性樹脂              ２１重量部
上記成分を用いた点を除いて、実施例９と同様にして、組成物を調製した。この組成物の２５℃での比重は１．０５、粘度は約５０万センチポイズであった。
【０１８０】
性能評価
実施例１４と１５及び比較例１５と１６で得られた血清又は血漿分離用組成物を対象に、下記の項目について、性能を評価した。
【０１８１】
実施例１の組成物の試験と同様にして組成物から血液検査容器を作製し、以下の試験に供した。
【０１８２】
１）相分離試験（ｎ＝１０）
実施例４の組成物の試験と同様にして試験を行った。
【０１８３】
２）反転性試験及び隔壁安定性試験（ｎ＝１０）
実施例４の組成物の試験と同様にして試験を行った。
【０１８４】
３）放射線照射試験（ｎ＝５０）
実施例２の組成物の試験と同様にして試験を行った。
【０１８５】
４）溶血性試験（ｎ＝３）
上記２）の試験に供した後の血液検査容器から血清層を分取し、この血清中のヘモグロビン（Ｈｂ）を測定した（分析依頼先：福山臨床検査センター）。
【０１８６】
以上の試験結果を表５にまとめて示す。
【０１８７】
【表５】
0003593215.tif 000006
【０１８８】
表５中、評価基準は表４についての基準と同じである。
【０１８９】
実施例１６
▲１▼シクロペンタジエンのオリゴマーＣ          １００重量部
▲２▼粘度低下剤Ａ                                ６７重量部
▲３▼ジベンジリデンソルビトール              ０．０９重量部
▲４▼ＤＭＡ                                  ０．３５重量部
▲５▼微粉末シリカＡ                            ６．１重量部
上記成分を用いた点を除いて、実施例９と同様にして、組成物を調製した。この組成物の２５℃での比重は１．０５、粘度は約１２万センチポイズであった。
【０１９０】
実施例１７
▲１▼シクロペンタジエンのオリゴマーＣ          １００重量部
▲２▼粘度低下剤Ａ                                ６６重量部
▲３▼ジベンジリデンソルビトール              ０．０９重量部
▲４▼ＤＭＡ                                  ０．０９重量部
▲５▼微粉末シリカＡ                            ６．０重量部
上記成分を用いた点を除いて、実施例９と同様にして、組成物を調製した。この組成物の２５℃での比重は１．０５、粘度は約１２万センチポイズであった。
【０１９１】
実施例１８
▲１▼シクロペンタジエンのオリゴマーＣ          １００重量部
▲２▼粘度低下剤Ａ                                ６７重量部
▲３▼ジベンジリデンソルビトール              ０．０９重量部
▲４▼ＤＭＦ                                  ０．３５重量部
▲５▼微粉末シリカＡ                            ６．１重量部
上記成分を用いた点を除いて、実施例９と同様にして、組成物を調製した。この組成物の２５℃での比重は１．０５、粘度は約１２万センチポイズであった。
【０１９２】
比較例１７
▲１▼シクロペンタジエンのオリゴマーＣ          １００重量部
▲２▼粘度低下剤Ａ                                ６６重量部
▲３▼ジベンジリデンソルビトール              ０．０９重量部
▲５▼微粉末シリカＡ                            ６．０重量部
上記成分を用いた点を除いて、実施例９と同様にして、組成物を調製した。この組成物の２５℃での比重は１．０５、粘度は約１１万センチポイズであった。
【０１９３】
比較例１８
▲１▼シクロペンタジエンのオリゴマーＣ          １００重量部
▲２▼粘度低下剤Ａ                                ６８重量部
▲３▼ジベンジリデンソルビトール              ０．０９重量部
▲４▼ＤＭＡ                                  ０．５３重量部
▲５▼微粉末シリカＡ                            ６．２重量部
上記成分を用いた点を除いて、実施例９と同様にして、組成物を調製した。この組成物の２５℃での比重は１．０５、粘度は約１２万センチポイズであった。
【０１９４】
性能評価
実施例１６〜１８及び比較例１７と１８で得られた血清又は血漿分離用組成物を対象に、下記の項目について、性能を評価した。
【０１９５】
実施例１の組成物の試験と同様にして組成物から血液検査容器を作製し、以下の試験に供した。
【０１９６】
１）相分離試験（ｎ＝１０）
実施例４の組成物の試験と同様にして試験を行った。
【０１９７】
２）反転性試験及び隔壁安定性試験（ｎ＝１０）
実施例４の組成物の試験と同様にして試験を行った。
【０１９８】
３）放射線照射試験（ｎ＝５０）
実施例２の組成物の試験と同様にして試験を行った。
【０１９９】
４）溶血性試験（ｎ＝３）
上記２）の試験に供した後の血液検査容器から血清層を分取し、この血清中のヘモグロビン（Ｈｂ）を測定した（分析依頼先：福山臨床検査センター）。
【０２００】
以上の試験結果を表６にまとめて示す。
【０２０１】
【表６】
0003593215.tif 000007
【０２０２】
表６中、評価基準は表４についての基準と同じである。
【０２０３】
実施例１９
▲４▼有機ゲル化剤の分散剤Ａ                    １００重量部
▲３▼ジベンジリデンソルビトール                  ２５重量部
▲５▼酸化チタン                                １．５重量部
成分▲４▼に成分▲３▼▲５▼を添加して減圧下で１時間混練し、均質に分散させ、組成物を調製した。
【０２０４】
この組成物の２５℃での比重は１．０５、粘度は約２５万センチポイズであった。
【０２０５】
比較例１９
成分▲４▼として、有機ゲル化剤の分散剤Ａの代わりに有機ゲル化剤の分散剤Ｂを用いた点を除いて、実施例１９と同様にして、組成物を調製した。
【０２０６】
比較例２０
▲１▼ジシクロペンタジエンのオリゴマーＡ        １００重量部
▲２▼粘度低下剤Ａ                              ７．７重量部
▲３▼ジベンジリデンソルビトール                ０．１重量部
▲４▼ＤＭＳＯ                                  ０．４重量部
▲５▼微粉末シリカＢ                            ２．３重量部
上記成分を減圧下で１時間混練し、組成物を調製した。
【０２０７】
性能評価
実施例１９及び比較例１９と２０で得られた血清又は血漿分離用組成物を対象に、下記の項目について、性能を評価した。
【０２０８】
実施例１の組成物の試験と同様にして組成物から血液検査容器を作製し、以下の試験に供した。
【０２０９】
１）相分離試験（ｎ＝１０）
実施例４の組成物の試験と同様にして試験を行った。
【０２１０】
２）反転性試験及び隔壁安定性試験（ｎ＝１０）
実施例４の組成物の試験と同様にして試験を行った。
【０２１１】
３）生化学検査値の測定（ｎ＝２）
実施例１の組成物の試験と同様にして試験を行った。
【０２１２】
以上の試験結果を表７にまとめて示す。
【０２１３】
【表７】
0003593215.tif 000008
【０２１４】
表７中、相分離、反転性、油滴及び隔壁安定性の基準は、表３についての基準と同じであり、生化学検査値の基準は、表１についての基準と同じである。
【０２１５】
実施例１９の組成物を用いて得られた血清中の成分の生化学測定値は、いずれの項目でも、対照試験の測定値と同等であり、該組成物が生化学検査に悪影響を及ぼさないことが分かった。比較例１９と２０の組成物を用いて得られた血清中の成分の測定値は、いずれの項目でも、対照試験の測定値より高い値を示し、正しい測定値を与えなかった。
【０２１６】
【発明の効果】
本発明組成物は以上の通り構成されているので、つぎのような効果が発揮される。
【０２１７】
・第１〜５組成物の効果
本発明による第１〜５組成物では、有機ゲル化剤の分散剤として特定のポリオキシエチレンポリオキシプロピレンブロック共重合体を用いるので、ＤＭＳＯ又はＤＭＡのような有機溶媒は必要なく、したがって放射線の照射によって悪臭物質を生じない。加えて、該分散剤は、疎水性高分子化合物であるから、血液、血清、及び血漿に一部が溶解して溶血などを生じさせないという利点もある。
【０２１８】
・第２組成物の効果
第２組成物では、分散剤としてポリオキシエチレンポリオキシプロピレンブロック共重合体と第３級アミンが共同して作用することにより、有機ゲル化剤を短時間でシクロペンタジエンのオリゴマー中に均一に分散させるため、チクソトロピー性の経時亢進による反転性不良の発生が防止されると共に、流れも防止される。
【０２１９】
・第３〜６組成物の効果
第３〜６組成物においては、シクロペンタジエンのオリゴマーとして、特定の軟化点及び特定の溶融粘度を有するものを用いる。このシクロペンタジエンのオリゴマーは、常温で固体であるが、これに粘度低下剤が添加されることにより、常温で流動性を有するようになる。この粘度低下剤を含むシクロペンタジエンのオリゴマーに、上記特定の有機ゲル化剤、上記特定の分散剤、及び必要に応じて比重調整剤が添加されることにより得られる第３〜６組成物は、チクソトロピー性及び比重が血清又は血漿分離用組成物として好適な範囲にあり、かつ実質上、相分離を起こさない。
【０２２０】
・第５組成物の効果
第５組成物では、相溶化剤を添加することによってオリゴマーと粘度低下剤の相溶性を高め、相分離をほぼ完全に解消できる。
【０２２１】
・第６組成物の効果
第６組成物では、特定の軟化点及び特定の溶融粘度を有するシクロペンタジエンのオリゴマーと粘度低下剤を用い、かつ有機ゲル化剤と有機ゲル化剤の分散剤としてＤＭＡ及び／又はＤＭＦを添加することによって、従来の組成物よりも少量のＤＭＡ及び／又はＤＭＦで同等の分散効果を得ることができる。その結果、分散剤濃度の低下によって溶血を引き起こすことがない。
【０２２２】
・第７組成物の効果
第７組成物では、チクソトロピー性の発現は、有機ゲル化剤単一の水素結合による網目構造によってなされているので、従来の組成物のように網目構造が経時的に変化することがなく、相分離が一層起こり難い。
【０２２３】
第７組成物では、チクソトロピー性の付与には主として有機ゲル化剤が関与しているので、比重調整剤として若干のシリカを使用した場合、シリカの再凝集が起こっても、相分離が助長されることがない。
【０２２４】
また、ポリオキシエチレンポリオキシプロピレンブロック共重合体は、非イオン性界面活性剤であり、有機ゲル化剤を均質に分散し、良好なチクソトロピー性を発現させる。加えて、そのＨＬＢ値は４．０２〜９．０であって一般的な非イオン性界面活性剤に比して疎水性が極めて高いので、これは血液と殆ど相溶せず、従って血液の生化学検査値に悪影響を与えない。
【０２２５】
さらに、ポリオキシエチレンポリオキシプロピレンブロック共重合体は、従来技術のシクロペンタジエンのオリゴマーに比して、粘度の温度依存性が低い。従って第７組成物の温度依存性も従来技術に比して十分小さく、従来問題であった、低温遠心分離時の血清または血漿の分離不良も起こり難い。